(57)【要約】      （修正有）【課題】１つのクッション材で四季を通じて快適に利用することができ、通気性と保温性と耐久性に優れると共に、リバーシブル使用可能な寝具用クッション材及びその製造方法を提供すること。【解決手段】寝具用クッション材１は、互いに離間して配置された第一編物２と第二編物３とを、モノフィラメント糸からなる連結糸４でつないだ三次元立体編物５の下面側に、通気性の配線布層６が積層され、該通気性の配線布層６の下面側に、前記三次元立体編物５が積層されてなる積層体の外周が縁部カバー材８にて覆われている。【選択図】図１
2018196565.tif 000002
【特許請求の範囲】
【請求項１】
互いに離間して配置された第一編物と第二編物とを、モノフィラメント糸からなる連結糸でつないだ三次元立体編物の下面側に、通気性の配線布層が積層され、該通気性の配線布層の下面側に、前記三次元立体編物が積層されてなる積層体の外周が縁部カバー材にて覆われていることを特徴とする寝具用クッション材。
【請求項２】
前記三次元立体編物の圧縮前の厚さをＸ（ｍｍ）、前記三次元立体編物の表面側に直径７０ｍｍで荷重３ｋｇのおもりをのせた状態で８０℃、１２０時間加熱した後、前記おもりを取り除き、常温で２４時間静置した後の三次元立体編物の厚さをＹ（ｍｍ）としたとき、｛（Ｘ−Ｙ）／Ｘ｝×１００（％）で表される圧縮による厚さ減少率が３０％以下である請求項１に記載の寝具用クッション材。
【請求項３】
前記三次元立体編物の厚さが５ｍｍ〜３０ｍｍである請求項１又は２に記載の寝具用クッション材。
【請求項４】
前記モノフィラメント糸がポリエステルである請求項１〜３のいずれかに１項に記載の寝具用クッション材。
【請求項５】
前記モノフィラメント糸の太さが２８０デシテックス〜１２００デシテックスである請求項１〜４のいずれかに１項に記載の寝具用クッション材。
【請求項６】
互いに離間して配置された第一編物と第二編物とを、モノフィラメント糸からなる連結糸でつないだ三次元立体編物の上面側に、通気性の配線布層を積層し、該通気性の配線布層の上面側に、前記三次元立体編物を積層した積層体の外周を縁部カバー材にて覆うことを特徴とする寝具用クッション材の製造方法。
【発明の詳細な説明】
【技術分野】
【０００１】
本発明は、１つのクッション材で四季を通じて快適に利用することができ、通気性と保温性と耐久性に優れると共に、リバーシブル使用可能な寝具用クッション材に関する。
【背景技術】
【０００２】
従来から、ベッドを利用して寝る時、快適な寝心地を得るためにベッドの上にクッション性に優れたベッド用パッドを敷くことが行われている。
【０００３】
ベッド用パッドには、冬は保温性を備えていることが要求され、夏は通気性に優れていることが要求されている。保温性と通気性とは相反する性質であるが、１つのベッド用パッドで四季を通じて快適に使用することができるクッション材が求められている。さらに、ベッド用パッドには、リバーシブル使用可能なものが求められている。
【０００４】
また、ベッド用パッドに用いられる素材としては、一般的にポリウレタンフォーム等の弾力性を有する素材、または通気性とクッション性を有する立体編物を用いていることが多い。
【０００５】
特許文献１には、各層が側地で被包されたポリウレタンフォームでなり、少なくとも一層のポリウレタンフォームが硬さ１７０Ｎ以上のポリウレタンフォームであることを特徴とする多層マットレスが開示されている。
【０００６】
特許文献２には、少なくとも表裏二層の編地と該二層の編地を連結する連結糸から構成された立体編物と短繊維集合体とが積層された積層体が開示されている。
【先行技術文献】
【特許文献】
【０００７】
【特許文献１】特開２００６−３４０８２４号公報
【特許文献２】特開２００７−２３００８６号公報
【発明の概要】
【発明が解決しようとする課題】
【０００８】
特許文献１では、就寝中に圧迫感を感じることが少なく、使用者の体形や好みに適応しやすい。しかしながら、多層マットレスの各層がポリウレタンフォームから構成されているため、通気性がなく、夏場に使用すると暑く感じてしまい、夏場は快適に利用できない恐れがある。
【０００９】
特許文献２では、立体編物で形成されている積層体であるため、通気性には優れている。しかしながら、冬場にベットパット等で利用した場合、寝始め時に冷たく感じてしまい、冬場は快適に利用できない恐れがある。
【００１０】
本発明は、かかる技術的背景を鑑みてなされたものであって、１つのクッション材で四季を通じて快適に利用することができ、通気性と保温性と耐久性に優れると共に、リバーシブル使用可能な寝具用クッション材及びその製造方法を提供することが目的である。
【課題を解決するための手段】
【００１１】
前記目的を達成するために、本発明は以下の手段を提供する。
【００１２】
[１] 互いに離間して配置された第一編物と第二編物とを、モノフィラメント糸からなる連結糸でつないだ三次元立体編物の下面側に、通気性の配線布層が積層され、該通気性の配線布層の下面側に、前記三次元立体編物が積層されてなる積層体の外周が縁部カバー材にて覆われていることを特徴とする寝具用クッション材。
【００１３】
[２] 前記三次元立体編物の圧縮前の厚さをＸ（ｍｍ）、前記三次元立体編物の表面側に直径７０ｍｍで荷重３ｋｇのおもりをのせた状態で８０℃、１２０時間加熱した後、前記おもりを取り除き、常温で２４時間静置した後の三次元立体編物の厚さをＹ（ｍｍ）としたとき、｛（Ｘ−Ｙ）／Ｘ｝×１００（％）で表される圧縮による厚さ減少率が３０％以下である前項１に記載の寝具用クッション材。
【００１４】
[３] 前記三次元立体編物の厚さが５ｍｍ〜３０ｍｍである前項１又は２に記載の寝具用クッション材。
【００１５】
[４] 前記モノフィラメント糸がポリエステルである前項１〜３のいずれかに１項に記載の寝具用クッション材。
【００１６】
[５] 前記モノフィラメント糸の太さが２８０デシテックス〜１２００デシテックスである前項１〜４のいずれかに１項に記載の寝具用クッション材。
【００１７】
[６] 互いに離間して配置された第一編物と第二編物とを、モノフィラメント糸からなる連結糸でつないだ三次元立体編物の上面側に、通気性の配線布層を積層し、該通気性の配線布層の上面側に、前記三次元立体編物を積層した積層体の外周を縁部カバー材にて覆うことを特徴とする寝具用クッション材の製造方法。
【発明の効果】
【００１８】
[１]の発明では、互いに離間して配置された第一編物と第二編物とを、モノフィラメント糸からなる連結糸でつないだ三次元立体編物の下面側に、通気性の配線布層が積層され、通気性の配線布層の下面側に、三次元立体編物が積層されてなる積層体の外周が縁部カバー材にて覆われているから、通気性と保温性と耐久性に優れ、１つのクッション材で四季を通じて快適に利用することができると共に、リバーシブル使用可能な寝具用クッション材を得ることができる。
【００１９】
[２]の発明では、三次元立体編物の圧縮前の厚さをＸ（ｍｍ）、三次元立体編物の表面側に直径７０ｍｍで荷重３ｋｇのおもりをのせた状態で８０℃、１２０時間加熱した後、おもりを取り除き、常温で２４時間静置した後の三次元立体編物の厚さをＹ（ｍｍ）としたとき、｛（Ｘ−Ｙ）／Ｘ｝×１００（％）で表される圧縮による厚さ減少率が３０％以下であるから、耐久性に優れた寝具用クッション材を得ることができる。
【００２０】
[３]の発明では、三次元立体編物の厚さが５ｍｍ〜３０ｍｍであるから、実用的な範囲として快適に利用することができる。
【００２１】
[４]の発明では、モノフィラメント糸がポリエステルであるから、耐熱性に優れた寝具用クッション材を得ることができる。
【００２２】
[５]の発明では、モノフィラメント糸の太さが２８０デシテックス〜１２００デシテックスであるから、三次元立体編物の立体的な構造を維持できると共に、快適に利用することができる。
【００２３】
[６]の発明では、互いに離間して配置された第一編物と第二編物とを、モノフィラメント糸からなる連結糸でつないだ三次元立体編物の上面側に、通気性の配線布層を積層し、該通気性の配線布層の上面側に、前記三次元立体編物を積層した積層体の外周を縁部カバー材にて覆うことを特徴とする寝具用クッション材の製造方法であるから、通気性と保温性と耐久性に優れ、１つのクッション材で四季を通じて快適に利用することができると共に、リバーシブル使用可能な寝具用クッション材を得ることができる。
【図面の簡単な説明】
【００２４】
【図１】本発明に係る寝具用クッション材の一実施形態を示す断面図である。
【図２】本発明に係る積層体の一実施形態を示す断面図である。
【図３】本発明に係る寝具用クッション材の一実施形態を示す斜視図である。
【発明を実施するための最良の形態】
【００２５】
本発明に係る寝具用クッション材の一実施形態を図面に基づいて説明する。図１に示すように、本実施形態の寝具用クッション材１は、互いに離間して配置された第一編物２と第二編物３とを、モノフィラメント糸からなる連結糸４でつないだ三次元立体編物５の下面側に、通気性の配線布層６が積層され、該通気性の配線布層６の下面側に、前記三次元立体編物５が積層されてなる積層体９の外周が縁部カバー材８にて覆われていることを特徴とする。
【００２６】
図２に示すように、前記積層体９は、互いに離間して配置された第一編物２と第二編物３とを、モノフィラメント糸からなる連結糸４でつないだ三次元立体編物５の下面側に、通気性の配線布層６が積層され、該通気性の配線布層６の下面側に、前記三次元立体編物５が積層された積層体を意味している。
【００２７】
前記三次元立体編物５は、互いに離間して配置された第一編物２と第二編物３とを、モノフィラメント糸からなる連結糸４でつながれている。モノフィラメント糸からなる連結糸４で構成されているため、通気性に優れると共に、耐久性にも優れている。
【００２８】
前記三次元立体編物５の厚みとしては、５ｍｍ〜３０ｍｍであることが好ましい。５ｍｍ未満では、耐久性が得られず、３０ｍｍを超えても形態安定性に乏しいものになり、寝心地が悪くなり、中でも、５ｍｍ〜２０ｍｍであることがより好ましい。
【００２９】
前記配線布層６の上下に積層される前記三次元立体編物５は、同じ厚みであっても良いし、異なる厚みであっても良く、互いに離間して配置された第一編物２と第二編物３とを、モノフィラメント糸からなる連結糸４でつないだ厚さ５ｍｍ〜３０ｍｍの三次元立体編物５であることが好ましい。
【００３０】
前記第一編物２及び前記第二編物３は、いずれも、ウェール方向及びコース方向のいずれの方向にも連続したフラットな編地組織からなる。なお、ウェール方向とは経方向を意味し、コース方向とは緯方向を意味している。
【００３１】
前記第一編物２及び前記第二編物３は、メッシュ組織による多孔の透孔を規則的配置に備えた編組織、即ち透孔組織からなり、通気性を有している。
【００３２】
前記第一編地２及び前記第二編地３を編成する地編糸の種類や太さは、特に限定されるものではないが、２８０デシテックス〜２８００デシテックスのマルチフィラメント糸を用いるのが好適である。中でも、５００デシテックス〜２８００デシテックスであることがより好ましい。
【００３３】
前記地編糸の素材は、特に限定されるものではないが、耐熱性の点から中でもポリエステルであることがより好ましい。
【００３４】
前記連結糸４は、前記第一編物２と前記第二編物３との間に往復して編み込まれ、両編地間に所定の空間を保持して良好な通気性、クッション性を得ることができる。
【００３５】
前記連結糸４はモノフィラメントからなる必要がある。またモノフィラメント糸は、２８０デシテックス〜１２００デシテックスであることが好ましい。マルチフィラメント糸では、復元力の良好なクッション性を付与することができないし、体圧荷重を受けたときに過度に沈み込む。また、２８０デシテックス未満のモノフィラメント糸を用いた場合には、腰の強さが十分に得られ難くなるので好ましくなく、１２００デシテックスを超えるとモノフィラメント糸を用いると、硬くなりすぎて適度のクッション性を得ることが困難となる上に、重量の増大、コストの増大となるため好ましくない。中でも、５００デシテックス〜９００デシテックスであることがより好ましい。
【００３６】
前記連結糸４の素材としては、耐熱性の点からポリエステルであることがより好ましい。
【００３７】
前記三次元立体編物５は、二列針床を備えた編機、最も一般的にはダブルラッセル機によって編成される。
【００３８】
前記配線布層６は、通気性を有することが必要である。前記配線布層６が通気性を有するため、前記三次元立体編物５と前記三次元立体編物５の間に積層しても通気性を確保することができ、夏場も快適に利用することができる。
【００３９】
前記配線布層６とは、織布１０の中に発熱線７が配置されている構成からなる。織布１０の中に発熱線７を配置しているため、通気性を確保し、夏場も快適に利用することができる。また、冬場は発熱線７の電源をＯＮにして保温性を確保し、冬場も快適に利用することができる。１つのクッション材で四季を通じて快適に利用することができる。
【００４０】
前記織布１０を構成する繊維としては、特に限定されるものではないが、耐熱性の点からポリエステルであることがより好ましい。
【００４１】
前記織布１０内には、前記発熱線７同士が接触しないように仕切りが設定されている構成であることが好ましい。
【００４２】
前記発熱線７としては、特に限定されるものではないが、例えば、ヒーター線等が挙げられ、中でもヒーター線を塩化ビニル樹脂で覆い、さらにその表面を塩化ビニル樹脂より低い融点のポリエチレン樹脂で被覆した線材を使用することが好ましい。
【００４３】
前記発熱線７の配置については、特に限定されるものではないが、発熱線を６０ｃｍ〜１００ｃｍ間隔に１本配置する構成であることが好ましい。
【００４４】
互いに離間して配置された第一編物２と第二編物３とを、モノフィラメント糸からなる連結糸４でつないだ三次元立体編物５の下面側に、通気性の配線布層６が積層され、該通気性の配線布層６の下面側に、前記三次元立体編物５が積層されてなる積層体９であるから、人が寝ころんでも、配線布層６に配置されている発熱線７を感じにくくすることができ、快適に利用することができる。
【００４５】
図３に示すように、前記積層体９の外周が縁部カバー材８にて覆われていることが必要である。上側の三次元立体編物５と、通気性の配線布層６と、下側の三次元立体編物５とが積層された積層体９の外周、すなわち、前記積層体９の縁部が、縁部カバー材８にて覆われている。
【００４６】
前記縁部カバー材８としては、前記積層体９の外周を覆うことができるものであれば良く、特に限定されるものではない。
【００４７】
前記寝具用クッション材１の厚みとしては、１０ｍｍ〜６０ｍｍであることが好ましく、中でも１０ｍｍ〜４０ｍｍであることがより好ましい。
【００４８】
前記三次元立体編物の圧縮前の厚さをＸ（ｍｍ）、前記三次元立体編物の表面側に直径７０ｍｍで荷重３ｋｇのおもりをのせた状態で８０℃、１２０時間加熱した後、おもりを取り除き、常温で２４時間静置した後の三次元立体編物の厚さをＹ（ｍｍ）としたとき、｛（Ｘ−Ｙ）／Ｘ｝×１００（％）で表される圧縮による厚さ減少率が３０％以下であることがより好ましく、中でも１５％以下であることがより好ましい。３０％を超えると耐久性が得られないため、好ましくない。
【００４９】
次に、寝具用クッション材１の製造方法について説明する。互いに離間して配置された第一編物２と第二編物３とを、モノフィラメント糸からなる連結糸４でつないだ三次元立体編物５の上面側に、通気性の配線布層６を積層し、該通気性の配線布層６の上面側に、前記三次元立体編物５を積層した積層体の外周を縁部カバー材８にて覆うことを特徴とする。
【００５０】
前記配線布層６が、前記三次元立体編物５と前記三次元立体編物５との間に積層されているため、前記積層体９の外周を縁部カバー材８にて覆うだけで寝具用クッション材１を得ることができる。
【００５１】
前記寝具用クッション材１は、互いに離間して配置された第一編物２と第二編物３とを、モノフィラメント糸からなる連結糸４でつないだ三次元立体編物５の下面側に、通気性の配線布層６が積層され、該通気性の配線布層６の下面側に、前記三次元立体編物５が積層されてなる積層体９の外周が縁部カバー材８にて覆われている構成であり、前記寝具用クッション材１の表面側と裏面側は共に三次元立体編物５である。実際にベッド用パッドとして利用する際には、表面側と裏面側のどちらの面を利用しても問題なく、リバーシブル使用可能である。表面側と裏面側の前記三次元立体編物５の編地組織としては、意匠性の点から六角メッシュであることが好ましい。
【実施例】
【００５２】
次に、本発明の具体的実施例について説明するが、本発明はこれら実施例のものに特に限定されるものではない。
【００５３】
＜使用材料＞
（三次元立体編物Ａ）
編機：ダブルラッセル編機（９ゲージ／２．５４ｃｍ、釜間距離１１ｍｍ）
ウェール密度：９．４本／２．５４ｃｍ
コース密度：１２．５本／２．５４ｃｍ
仕上がり厚さＴ：８．８ｍｍ
目付：１０２０ｇ／ｍ２
第一編地（表編地）の編糸：６６０デシテックス／１９２ｆポリエステル（マルチフィラメント）
第二編地（裏編地）の編糸：６６０デシテックス／１９２ｆポリエステル（マルチフィラメント）
連結糸：６６０デシテックス／１ｆポリエステル（モノフィラメント糸）
第一編地（表編地）の組織：１リピート６コースの六角メッシュ＋鎖編み
第二編地（裏編地）の組織：１リピート２コースのクインズコード組織
（配線布層）
ポリエステル製繊維からなる織布の中にヒーター線を配置（配置条件：ヒーター線の密度は７０ｃｍ間に１本間隔で配置）
（三次元立体編物Ｂ）
編機：ダブルラッセル編機（９ゲージ／２．５４ｃｍ、釜間距離１１ｍｍ）
ウェール密度：９．４本／２．５４ｃｍ
コース密度：１２．５本／２．５４ｃｍ
仕上がり厚さＴ：６ｍｍ
目付：７００ｇ／ｍ２
第一編地（表編地）の編糸：６６０デシテックス／１９２ｆポリエステル（マルチフィラメント）
第二編地（裏編地）の編糸：６６０デシテックス／１９２ｆポリエステル（マルチフィラメント）
連結糸：６６０デシテックス／１ｆポリエステル（モノフィラメント糸）
第一編地（表編地）の組織：１リピート６コースの六角メッシュ＋鎖編み
第二編地（裏編地）の組織：１リピート２コースのクインズコード組織
【００５４】
＜実施例１＞
三次元立体編物Ｂの上に、配線布層を積層し、配線布層の上に、三次元立体編物Ａを積層し、積層体を得た。得られた積層体の外周部分を縁部カバーで覆い縫合することで、図１に示す寝具用クッション材１を得た。
【００５５】
＜実施例２＞
三次元立体編物Ｂ（下側）の代わりに、三次元立体編物Ａ（下側）を用いた設定にした以外は、実施例１と同様にして、図１に示す寝具用クッション材１を得た。
【００５６】
＜実施例３＞
三次元立体編物Ａ（上側）の代わりに、三次元立体編物Ｂ（上側）を用いた設定にした以外は、実施例２と同様にして、図１に示す寝具用クッション材１を得た。
【００５７】
＜実施例４＞
三次元立体編物Ａ（上側）の代わりに、三次元立体編物Ｂ（上側）を用いた設定にした以外は、実施例１と同様にして、図１に示す寝具用クッション材１を得た。
【００５８】
＜比較例１＞
上側の三次元立体編物を積層しない設定にした以外は、実施例１と同様にして、寝具用クッション材を得た。
【００５９】
＜比較例２＞
配線布層を積層しない設定にした以外は、実施例１と同様にして、寝具用クッション材を得た。
【００６０】
＜比較例３＞
下側の三次元立体編物を積層しない設定にした以外は、実施例１と同様にして、寝具用クッション材を得た。
【００６１】
なお、三次元立体編物の圧縮による厚さ減少率は、下記の三次元立体編物の圧縮による厚さ減少率評価法により測定された圧縮による厚さ減少率である。
【００６２】
＜三次元立体編物の圧縮による厚さ減少率評価法＞
三次元立体編物（Ａ、Ｂ）の厚みを厚み計（円形加圧子の面積５００ｍｍ２、圧力２ｋＰａ）を用いて、円形加圧子を三次元立体編物にのせてから３０秒後に厚み測定する条件で測定し、圧縮前の三次元立体編物の厚さをＸｍｍとした。次に、厚みを測定した三次元立体編物の表面側に直径７０ｍｍで荷重３ｋｇのおもりをのせた状態で８０℃、１２０時間加熱した。次に、直径７０ｍｍで荷重３ｋｇのおもりを取り除き、加熱した三次元立体編物を常温で２４時間静置した。次に、２４時間後静置した三次元立体編物の厚みを、厚み計（円形加圧子の面積５００ｍｍ２、圧力２ｋＰａ）を用いて、円形加圧子を三次元立体編物にのせてから３０秒後に厚み測定する条件で測定し、圧縮後の三次元立体編物の厚さをＹｍｍとした。次に、｛（Ｘ−Ｙ）／Ｘ｝×１００（％）で表される三次元立体編物の圧縮による厚さ減少率を計算した。
【００６３】
【表１】
2018196565.tif 000003
【００６４】
上記のようにして得られた各寝具用クッション材に対して、下記評価方法に基づいて評価を行った。これらの評価結果を表１に示す。
【００６５】
＜通気性評価法＞
本願発明の実施例１〜４の寝具用クッション材１は、互いに離間して配置された第一編物と第二編物とを、モノフィラメント糸からなる連結糸でつないだ三次元立体編物と、通気性の配線布層と、互いに離間して配置された第一編物と第二編物とを、モノフィラメント糸からなる連結糸でつないだ三次元立体編物とを積層した構成であるため、すべて通気性を有していると判断した。比較例１は、通気性の配線布層と、互いに離間して配置された第一編物と第二編物とを、モノフィラメント糸からなる連結糸でつないだ三次元立体編物とを、積層した構成であるため、通気性があると判断した。比較例２は、互いに離間して配置された第一編物と第二編物とをモノフィラメント糸からなる連結糸でつないだ三次元立体編物と、互いに離間して配置された第一編物と第二編物とをモノフィラメント糸からなる連結糸でつないだ三次元立体編物とを、積層した構成であるため、通気性があると判断した。比較例３は、互いに離間して配置された第一編物と第二編物とをモノフィラメント糸からなる連結糸でつないだ三次元立体編物と、通気性の配線布層とを、積層した構成であるため、通気性があると判断した。比較例４の寝具用クッション材は、互いに離間して配置された第一編物と第二編物とをモノフィラメント糸からなる連結糸でつないだ三次元立体編物と、通気性の配線布層と、互いに離間して配置された第一編物と第二編物とをモノフィラメント糸からなる連結糸でつないだ三次元立体編物とを、積層した構成であるため、すべて通気性を有していると判断した。
【００６６】
＜保温性評価法＞
２０℃±５℃の周囲環境において、厚さが１０ｍｍ以上の木板の上に敷き布団（重さ２ｋｇ／ｍ２、厚み５０ｍｍ）を載せて、敷き布団の上に各実施例１〜４、比較例１、３〜４の寝具用クッション材を載せて、各寝具用クッション材の上に、温度測定装置として銅板（大きさ６５ｃｍ角、Ｋ型熱電対をハンダで取付、２本のヒーター線が銅板にかかるように四辺をテープ止め）を載せ、銅板の上に掛け布団（重さ２ｋｇ／ｍ２、厚み５０ｍｍ）を載せた。各寝具用クッション材に通電してから約３００分後の温度を自動測定装置にて測定した。測定した温度範囲が３０℃±５℃であったものを「○」とし、それ以外の温度範囲であったものを「×」とし、「○」以上を合格とした。
【００６７】
＜耐久性（寝具用クッション材の圧縮による厚さ減少率）評価法＞
実施例１〜４、比較例１〜３の寝具用クッション材の厚みを、厚み計（円形加圧子の面積５００ｍｍ２、圧力２ｋＰａ）を用いて、円形加圧子を寝具用クッション材にのせてから３０秒後に厚み測定する条件で測定し、圧縮前の寝具用クッション材の厚さをＡｍｍとした。次に、厚みを測定した寝具用クッション材の表面側に直径７０ｍｍで荷重３ｋｇのおもりをのせた状態で８０℃、１２０時間加熱した。次に、直径７０ｍｍで荷重３ｋｇのおもりを取り除き、加熱した寝具用クッション材を常温で２４時間静置した。次に、２４時間後静置した寝具用クッション材の厚みを、厚み計（円形加圧子の面積５００ｍｍ２、圧力２ｋＰａ）を用いて、円形加圧子を寝具用クッション材にのせてから３０秒後に厚み測定する条件で測定し、圧縮後の寝具用クッション材の厚さをＢｍｍとした。次に、｛（Ａ−Ｂ）／Ａ｝×１００（％）で表される寝具用クッション材の圧縮による厚さ減少率を計算し、下記判定基準により評価し、「○」以上を合格とした。
（判定基準）
「◎」・・・寝具用クッション材の圧縮による厚さ減少率が１５％以下
「○」・・・寝具用クッション材の圧縮による厚さ減少率が１５％を超えて、３０％以下
「△」・・・寝具用クッション材の圧縮による厚さ減少率が３０％を超えて、４０％未満
「×」・・・寝具用クッション材の圧縮による厚さ減少率が４０％以上
【００６８】
＜リバーシブル性評価法＞
実施例１〜４、比較例１〜３の寝具用クッション材が表面側、裏面側とも利用可能な場合は「○」とし、表面側、裏面側とも利用可能でない場合は「×」とし、「○」以上を合格とした。
【００６９】
表１から明らかなように、本発明の実施例１〜４の寝具用クッション材は、保温性、耐久性、リバーシブル性に優れていた。通気性評価法に基づいて、本発明の実施例１〜４の寝具用クッション材は、通気性に優れていた。
【００７０】
これに対して、比較例１の寝具用クッション材は、保温性と耐久性に優れていたが、上側の三次元立体編物が積層されていないため、リバーシブル性が劣っていた。比較例２の寝具用クッション材は、耐久性とリバーシブル性に優れていたが、配線布層が積層されていないため、保温性評価が行うことができず、保温性が劣っていた。比較例３の寝具用クッション材は、保温性と耐久性に優れていたが、下側の三次元立体編物が積層されていないため、リバーシブル性が劣っていた。なお、比較例１〜３は、通気性を有している構成要件を積層した構成であるため、通気性評価法に基づいて、すべて通気性を有していると判断した。
【産業上の利用可能性】
【００７１】
本発明に係る寝具用クッション材は、例えば、ベッドパッド、足温器、マッサージ機、ペット用クッション材、自動車用シート、椅子用クッション材、座席、ベンチシート用座席、ゴルフカート用座席等に好適に使用することができる。
【符号の説明】
【００７２】
１・・・寝具用クッション材
２・・・第一編物
３・・・第二編物
４・・・連結糸
５・・・三次元立体編物
６・・・配線布層
７・・・発熱線
８・・・縁部カバー材
９・・・積層体
１０・・・織布
【図１】
2018196565.tif 000004
【図２】
2018196565.tif 000005
【図３】
2018196565.tif 000006